(57)【要約】【課題】ジャガード織により目視及び赤外線による偵察機器に対して良好な偽装性能を有し、耐久性にも優れた擬装ベルトを提供する。【解決手段】赤外線吸収剤と赤外線反射剤、及び各色に必要な着色マスターチップを混合したポリマーで溶融紡糸したライトグリーン糸、ダークグリーン糸、ブラウン糸及びブラック糸の４種の有色糸を、ジャガード織機で４層にかつ迷彩柄を有する帯状に製織するに際し、組み合わせ上の２４パターンから、ライトグリーン糸の層にブラック糸の層が接する１１パターンと、表面層がブラウン糸で、直下にライトグリーン糸の層が接する４パターンを除き、第１層に現れる図柄と第４層に現れる図柄とを部分的に相違させて、かつ、第１層及び第４層に各色のマンセル表色系におけるＨＶＣ特性及び各色の各波長域における反射率を所定値の範囲に収まるように織って擬装ベルトを製造する。【選択図】図１
2013112921.tif 000002
【特許請求の範囲】
【請求項１】
ライトグリーン糸、ダークグリーン糸、ブラウン糸及びブラック糸の４種の有色糸が、ジャガード織機で４層に、かつ迷彩柄を有する帯状に製織されて構成され、
前記４層のうち表面層となる第１層及び第４層に、
前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、
前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、
前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、
前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れている、
ことを特徴とする帯状迷彩柄織物。
【請求項２】
前記表面層が前記ライトグリーン糸の層であるとき、直下に前記ダークグリーン糸の層又は前記ブラウン糸の層が接している、
ことを特徴とする請求項１に記載の帯状迷彩柄織物。
【請求項３】
前記第１層に現れる図柄と前記第４層に現れる図柄とが部分的に相違している、
ことを特徴とする請求項１又は請求項２に記載の帯状迷彩柄織物。
【請求項４】
ライトグリーン糸、ダークグリーン糸、ブラウン糸及びブラック糸の４種の有色糸を、ジャガード織機で４層に、かつ迷彩柄を有する帯状に製織するに際し、
前記４層のうち表面層となる第１層又は第４層が前記ライトグリーン糸の層であるとき、直下に前記ダークグリーン糸の層又は前記ブラウン糸の層を接しさせ、
前記第１層に現れる図柄と前記第４層に現れる図柄とを部分的に相違させて、
かつ、前記第１層及び前記第４層に、
前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、
前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、
前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、
前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れるように織って、
帯状迷彩柄織物を製造する、
ことを特徴とする帯状迷彩柄織物の製造方法。
【発明の詳細な説明】
【技術分野】
【０００１】
本発明は、目視及び赤外線スコープにより認知されにくい帯状迷彩柄織物と、これを製造するための帯状迷彩柄織物の製造方法に関する。
【背景技術】
【０００２】
戦場等で着用される衣服や様々な機器を覆うカバー用布帛の多くで、目視で周囲の環境との見分けがつきにくくなる迷彩色柄が採用されている。一方で、赤外線スコープによる偵察に対して偽装可能にする布帛として、例えば、赤外線の特定波長域の反射率を自然界の反射率と同レベルにする赤外線吸収色素を配合し、酸性染料を用いて染色した迷彩加工ナイロン布帛が下記特許文献１に提案されている。赤外線吸収剤を混合したポリマーを溶融紡糸することによって得られる繊維からなる布帛が下記特許文献２に提案されている。また、赤外線吸収剤を含む樹脂液のコーティングと迷彩色柄のプリント染色とを併用することで、迷彩色柄によって目視に対する偽装を行い、かつ特許文献１，２と同様な赤外線に対する偽装効果を得られるようにしたナイロン又はポリエステルの布帛が公知である。
【０００３】
しかし、これら提案は布帛に関するものであって、厚みのあるベルト等の迷彩柄帯状物に関するものではない。例えば、細巾ベルトといった厚みが２ｍｍ以上あるベルト等を迷彩加工して染色すると、両端の着色が均一にならないで所望の迷彩色柄が得られず、十分な偽装効果が得られないという問題が発生している。
【０００４】
したがって、戦争地域等に出向く、必要な訓練を行うといった状況において、弾帯ベルト、サスペンダー迷彩ＩＩ型の細巾ベルト等に対して迷彩色柄で偽装するには、これらを布帛で覆う必要がある。しかし、ベルトを布帛で覆うと、滑りが生じやすいほか、締め付けに使用するバックルの把持力が安定し難い、布帛の脱落や破損によって容易に偽装が崩れてしまう等といった問題があった。
【０００５】
これに対し出願人は、ジャガード織加工により迷彩色柄を形成し、肉眼において周囲の環境や物体との見分けがつきにくく、赤外線スコープによる偵察に対しても偽装可能とし、かつ耐久性に優れた擬装ベルトを下記特許文献３で提案するに至っている。
【先行技術文献】
【特許文献】
【０００６】
【特許文献１】特許第３０９４１３０号公報
【特許文献２】特許第３０８８２６４号公報
【特許文献３】特許第４２７８１６５号公報
【発明の概要】
【発明が解決しようとする課題】
【０００７】
出願人は、迷彩色柄による偽装性能の向上と、赤外線スコープに対する偽装性能の向上とを鋭意検討していくうち、ジャガード織の場合、表面層に現れる色、例えば、第１層の色の赤外線に対する反射率が、直下の第２層に配置される色（着色糸）によって異なることが分かってきた。すなわち、１つの有色糸で筒網状に編んだ単色の状態で、マンセル表色系における色相（Ｈ）、明度（Ｖ）、彩度（Ｃ）の特性（以下、「ＨＶＣ特性」という。）や赤外線反射率が所定の基準を満たしても、ジャガード織にすると当該基準を満足しない事実が分ってきた。
【０００８】
ここで、迷彩色柄による偽装性能は、色のＨＶＣ特性とともに、ジャガード織により表面層に現れる図柄等によって決まる。さらに、所望の迷彩色柄を決定し、ジャガード織加工で偽装ベルトを構成する際には、特定波長域の赤外線に対する反射率を自然界の反射率と同レベルにすることを考慮する必要がある。
【０００９】
本発明は、上記実情に鑑み提案され、上述のようなジャガード織加工に基づいた特性を踏まえて、目視及び赤外線に対して偽装性能が良好に発揮されるようにした帯状迷彩柄織物と、これを製造するための帯状迷彩柄織物の製造方法を提供することを目的とする。
【課題を解決するための手段】
【００１０】
出願人は、上記目的を達成するために鋭意検討した結果、本発明に到達した。
【００１１】
本発明に係る帯状迷彩柄織物は、ライトグリーン糸、ダークグリーン糸、ブラウン糸及びブラック糸の４種の有色糸が、ジャガード織機で４層に、かつ迷彩柄を有する帯状に製織されて構成され、前記４層のうち表面層となる第１層及び第４層に、前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れていることを特徴とする。
【００１２】
特に、表面層がライトグリーン糸の層であるとき、直下にダークグリーン糸の層又はブラウン糸の層が接していることが好ましい。
【００１３】
また、上記第１層に現れる図柄と第４層に現れる図柄とが部分的に相違していることがさらに好ましい。
【００１４】
さらに、本発明に係る帯状迷彩柄織物の製造方法は、ライトグリーン糸、ダークグリーン糸、ブラウン糸及びブラック糸の４種の有色糸を、ジャガード織機で４層に、かつ迷彩柄を有する帯状に製織するに際し、前記４層のうち表面層となる第１層又は第４層が前記ライトグリーン糸の層であるとき、直下に前記ダークグリーン糸の層又は前記ブラウン糸の層を接しさせ、前記第１層に現れる図柄と前記第４層に現れる図柄とを部分的に相違させて、かつ、前記第１層及び前記第４層に、前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れるように織って、帯状迷彩柄織物を製造することを特徴とする。
【発明の効果】
【００１５】
本発明は、赤外線吸収剤と赤外線反射材を混合したポリマーで紡糸するとともに、必要な着色料をそれぞれ含ませて形成したライトグリーン糸、ダークグリーン糸、ブラウン糸及びブラック糸の４種の有色糸を、ジャガード織機で４層に、かつ迷彩柄を有する帯状に製織することで製造される。さらに、製織するに際し、４層のうち表面層となる第１層又は第４層がライトグリーン糸の層であるとき、直下にダークグリーン糸の層又はブラウン糸の層を接しさせて織ること、第１層に現れる図柄と第４層に現れる図柄とを部分的に相違させて織ること、かつ、第１層及び第４層に、各色のＨＶＣ特性が所定の値の範囲に収まるように、各色の各波長域における反射率についても所定の値の範囲に収まるように織ることを要件としたものである。
【００１６】
製織された本発明に係る帯状迷彩柄織物は、各色のＨＶＣ特性、表面層に現れる図柄等の何れの観点からも、良好な偽装性能を備えて、目視に対して周囲の環境との見分けをつきにくくすることができる。また、１０００〜１２００ｎｍの赤外線波長域における各色の反射率が、下記［表１］に現される範囲に収まる構成となって、周囲の環境や物体の赤外線反射率に近く、赤外線スコープの偵察に対する偽装を良好に発揮することができる。
【００１７】
【表１】
2013112921.tif 000003
【００１８】
したがって、本発明は、表面層に現れる色のＨＶＣ特性や赤外線波長域に対する反射率が直下の第２層に配置される色（着色糸）によって異なる等のジャガード織の特性を踏まえた上で、迷彩柄を有して厚みのある帯状に構成されるため、目視及び赤外線に対する偽装性能が良好に発揮される帯状迷彩柄織物と、これを製造するための帯状迷彩柄織物の製造方法を提供することができる。なお、本発明はジャガード織加工されるから、両端の着色が均一にならない等の問題が一切発生しない。また、戦争地域等に出向く、必要な訓練を行うといった状況で帯状迷彩柄織物を所定の布帛で覆うといった作業を不要にすることができる。
【図面の簡単な説明】
【００１９】
【図１】ライトグリーン糸に関し、筒網（単色）の場合及びジャガード織加工により積層した場合の光の各波長域に対する反射率を表した説明図である。
【図２】ダークグリーン糸に関し、筒網（単色）の場合及びジャガード織加工により積層した場合の光の各波長域に対する反射率を表した説明図である。
【図３】ブラウン糸に関し、筒網（単色）の場合及びジャガード織加工により積層した場合の光の各波長域に対する反射率を表した説明図である。
【図４】ブラック糸に関し、筒網（単色）の場合及びジャガード織加工により積層した場合の光の各波長域に対する反射率を表した説明図である。
【発明を実施するための形態】
【００２０】
以下、本発明に係る帯状迷彩柄織物と、これを製造するための帯状迷彩柄織物の製造方法に関し、具現化した一実施形態を図面に基づいて説明する。この一実施形態は、本発明の構成を具現化した例示に過ぎず、本発明は、特許請求の範囲に記載した事項を逸脱することがなければ、種々の設計変更を行うことができる。
【００２１】
本発明に係る帯状迷彩柄織物は、例えば、細巾ベルトといった厚み（例えば、２ｍｍ以上の厚み）のあるベルトを、その適用対象にする。その一例として本実施形態に係る偽装ベルトは、赤外線吸収剤と赤外線反射材を混合したポリマーで溶融紡糸するとともに、必要な着色料をそれぞれ含ませて形成したライトグリーン糸、ダークグリーン糸、ブラウン糸及びブラック糸の４種の有色糸が、ジャガード織機で４層に、かつ迷彩柄を有する帯状に製織されて構成される。
【００２２】
偽装ベルトは製織するに際し、下記（１）〜（５）の点に留意して製造される。具体的には、４種の有色糸を用いてジャガード織機で４層に製織すると、４層で構成されるパターンの組み合わせが２４パターン発生するが、そのうち下記（１）〜（５）に示される要件を満たすパターンのみを用いて製織するのである。以下、図１〜４を参照しつつ、偽装ベルトを製織して製造する方法について説明する。
【００２３】
（１）４種の有糸色で織った４層の重層構造のうち、表面層である第１層又は第４層をライトグリーン糸の層で織ったとき、直下にダークグリーン糸の層又はブラウン糸の層を接しさせて織ること。
（２）４種の有糸色で織った４層の重層構造のうち、表面層である第１層又は第４層をブラウン糸で織ったとき、直下にライトグリーン糸の層を接しさせて織らないこと。
（３）４層の重層構造のうち、表面層となる第１層（表面）及び第４層（裏面）に現れる各色のＨＶＣ特性が、下記［表２］に示された値の範囲に収まるように織ること。
（４）第１層及び第４層に現れる各色の光の各波長域に対する反射率が、下記［表３］に示された値の範囲に収まるように織ること。
（５）第１層に現れる図柄と第４層に現れる図柄とを部分的に相違させて織ること。
【００２４】
なお、図１〜図４においてＭｉｎ、Ｍａｘは、周囲の環境や物体と同じレベルの反射率として許容される最小値、最大値を示している。また、図１〜図４において、パターンＮｏ−１〜６は第１層にダークグリーン糸が現れるパターンである。パターンＮｏ−７〜１０、Ｎｏ−１６，１８は第１層にライトグリーン糸が現れるパターンである。パターンＮｏ−１１〜１２、Ｎｏ−１４，１７，２０，２２は第１層にブラウン糸が現れるパターンである。パターンＮｏ−１３，１５，１９，２１、Ｎｏ−２３〜２４は第１層にブラック糸が現れるパターンである。
【００２５】
【表２】
2013112921.tif 000004
【００２６】
【表３】
2013112921.tif 000005
【００２７】
まず、偽装ベルトを製織するに際し、上記（１）の要件を満たす必要がある理由は、図１に示すように、ジャガード織機が表面層である第１層をライトグリーン糸で織ったとき、その直下の層（第２層）をブラック糸で織ると、ライトグリーン糸の層の光の各波長域に対する反射率が周囲の環境や物体の反射率と異なるレベルとなり、赤外線スコープによる偵察に対して偽装性能が発揮されなくなる場合があるからである（［図１］中のパターンＮｏ−１０やパターンＮｏ−１６を参照）。具体的には、パターンＮｏ−１０及びパターンＮｏ−１６は、１０００〜１２００ｎｍの赤外線波長域に対し、周囲の環境や物体の反射率と異なるレベルの反射率を有することになる。
【００２８】
また、上記（２）の要件を満たす必要がある理由は、図３に示すように、ジャガード織機が表面層である第１層をブラウン糸で織り、その際にライトグリーン糸の層を接させて織って４層の重層構造とした場合にも、光の各波長域に対する反射率が周囲の環境や物体の反射率と異なるレベルとなる事象が発生する（［図３］中のパターンＮｏ−１２やパターンＮｏ−１７を参照）。具体的には、パターンＮｏ−１２及びパターンＮｏ−１７では、１０００〜１２００ｎｍの赤外線波長域に対し、周囲の環境や物体の反射率と異なるレベルの反射率を有することになる。
【００２９】
本実施形態では、４種の有色糸を用いてジャガード織機で４層に製織し、偽装ベルトを製造するに際し、４層で構成される組み合わせパターンである２４種のパターンのうち、ライトグリーン糸の層にブラック糸の層が接することになる１１種のパターンを採用しないで偽装ベルトを製織した。また、表面層である第１層又は第４層がブラウン糸で、その直下がライトグリーン糸の層となる４種のパターンも採用しないこととした。ただし、本発明において、偽装ベルトの赤外線波長域に対する反射率を周囲の環境や物体のそれと同じレベルにするには、少なくとも上述した４種のパターン（パターンＮｏ−１０，１２，１６及び１７）とともに、これら４種のパターンと表裏の関係にある４種のパターン（パターンＮｏ−２２，２４，４及び５）を加えた全８種のパターンを除けば十分である。 したがって、本発明は、上述した８種のパターンのみを除いて製織した偽装ベルトを含むものである。
【００３０】
次に、（３）は、表面層に現れた各色が迷彩柄を構成したとき、目視に対して周囲の環境や物体との見分けがつきにくい柄とするために求められる各色のＨＶＣ特性を示している。（４）は、表面層に現れた各色が赤外線スコープによる偵察に対して周囲の環境や物体と同じレベルの反射率とし、見分けがつきにくくするために求められる各色の各波長域における反射率を示している。
【００３１】
ここで、図２に示すように、ダークグリーン糸の色は、有色糸単独の単色である筒網の状態のとき、１０００〜１２００ｎｍの赤外線波長域において周囲の環境や物体の反射率と異なるレベルの反射率を有する波長域が存在する。しかし、４種の有色糸を用いてジャガード織機で４層に製織して偽装ベルトを製造すると、周囲の環境や物体と同じレベルの反射率で表面層に現れることになる（［図２］中の筒網とパターンＮｏ−１〜６との対比から理解される）。
【００３２】
一方、図３に示すように、ブラウン糸の色は、有色糸単独の単色である筒網の状態のとき、光の各波長域において周囲の環境や物体の反射率と同じレベルの反射率を有する。しかし、４種の有色糸を用いてジャガード織機で４層に製織して偽装ベルトを製造すると、ジャガード織機が表面層である第１層をブラウン糸で織り、その際にライトグリーン糸の層を接しさせて４層を構成した場合、上述したようにパターンＮｏ−１２及びパターンＮｏ−１７で、１０００〜１２００ｎｍの赤外線波長域で周囲の環境や物体の反射率と異なるレベルの反射率を有する事象が発生することになる。
【００３３】
なお、図４は、ブラック糸に関し、単色の場合及びジャガード織加工により積層した場合の光の各波長域に対する反射率を表している。
【００３４】
このように、ジャガード織の場合、表面層に現れる色の赤外線波長域に対する光の反射率が、直下の第２層に配置される色（着色糸）によって異なったり、有色糸単独の筒網の状態でＨＶＣ特性や赤外線反射率が所定の基準を満たさなくても、ジャガード織加工により重層構造とすると所望の要求を満たすようになったりする場合がある。また、その逆の場合もある。したがって、本発明は、ジャガード織加工により製織して４層の重層構造として構成したときに、表面層となる第１層（表面）及び第４層（裏面）に現れる各色のＨＶＣ特性が、上記［表２］に表された値の範囲に収まるように織り、第１層及び第４層に現れる各色の光の各波長域に対する反射率が、上記［表３］に表された値の範囲に収まるように織るのである。
【００３５】
さらに、（５）は、本発明に係る好ましい形態であって、偽装ベルトの両面使用を可能とするための要件を示している。通常、ジャガード織加工により４層を構成すれば、表面層の第１層及び第４層に同じ図柄が現れる。しかし、目視に対して周囲の環境や物体との見分けがつきにくい柄とするために求められる迷彩柄は、目視される面の各色の組み合わせ比率が所定の範囲内である必要があり、その比率は色ごとに一律２５％ではない。そうすると、例えば、表面層の第１層の各色の組み合わせ比率を所定の範囲に収めるようにしてジャガード織加工すると、第４層に現れる各色の組み合わせ比率が所定の範囲内に収まらない事象が発生する場合がある。
【００３６】
したがって、本実施形態では、４種の有色糸を用いてジャガード織機で４層に製織してする際に、組み合わせ上の２４パターンから、ライトグリーン糸の層にブラック糸の層が接する１１パターンと、表面層である第１層又は第４層をブラウン糸で織り、その際にライトグリーン糸の層を接しさせて織る４パターンとを除き、残りの１０パターンから適宜選択し、第１層及び第４層について第１層に現れる図柄と第４層に現れる図柄とを部分的に相違させて、第１層及び第４層の各色の組み合わせ比率が目視に対して周囲の環境や物体との見分けがつきにくい所定の範囲内にある迷彩柄となるように織る。これにより両面使用が可能になる。なお、残りの１０パターンから適宜選択することができるとしたのは、組み合わせ上の２４パターンのうち、ライトグリーン糸の層にブラック糸の層が接する１１パターンに、表面層である第１層又は第４層をブラウン糸で織り、その際にライトグリーン糸の層を接しさせて織るパターンが１種含まれるからである。
【００３７】
なお、擬装ベルトを構成する４つの有色糸を製造する方法は、特に限定されないで適宜の方法により達成される。例えば、溶融紡糸時に顔料や染料等の着色料を添加したり、あらかじめ着色料で着色した繊維又は紡糸して得られた繊維に対し、染料でチーズ染色加工したりする方法等を例示することができる。染料には、金属錯塩染料、ペリノン系染料、アンスラキノン系染料等を例示することができる。
【００３８】
また、１０００〜１２００ｎｍの赤外線波長域における各色の反射率を上記［表１］に現された値の範囲に収まる構成にするための、４つの有色糸に赤外線吸収剤や赤外線反射剤を混合する方法は、特に限定されないで適宜の方法により達成される。例えば、赤外線吸収剤と赤外線反射剤とを色ごとに所定の割合で混合してポリマーとし、溶融紡糸して得られる繊維により４つの有色糸を製造することを例示することができる。これにより、赤外線吸収剤や赤外線反射剤が繊維表面から脱落することがなくなる。
【００３９】
混合する赤外線吸収剤は、カーボンブラック、チタンブラック、炭化ジルコニウム等を例示することができる。フタロシアニン化合物を含有した赤外線吸収剤は、特定波長域の反射率をコントロールしやすい。例えば、アビシア社製の９００ＮＰ、９２５ＮＰ等が挙げられる。これらの化合物は単独又は複数で使用することができる。９２５ＮＰを用いる場合、０．００１〜０．００５重量％の濃度で用いればよい。
【００４０】
また、赤外線反射剤は、酸化チタン、酸化アルミニウム、酸化ジルコニウム、硫酸バリウム等を例示することができる。赤外線吸収剤と併用する場合、赤外線の波長域１２００ｎｍ以上における反射率を選択的に上げるものとして酸化チタンが特に好ましい。酸化チタンを用いる場合、ナイロン系繊維であれば１．５〜２．５重量％、エステル系繊維であれば０．２〜０．５重量％の濃度で用いればよい。
【００４１】
赤外線吸収剤や赤外線反射剤は、樹脂の重合時に添加してもよく、チップの段階で混合してもよい。繊維の内部に均一に分散させて溶融紡糸することができるチップの段階で混合することが好ましいといえる。また、赤外線吸収剤及び赤外線反射剤の平均粒子径は、０．１〜５μｍが好ましく、０．１〜３μｍがさらに好ましい。混合する赤外線吸収剤と赤外線反射剤とを合わせた混合量は、製品の固形分あたり重量比で０．０１重量％〜５重量％とすることが好ましい。この混合量が０．０１重量％未満であると、繊維中に均一に分散されにくくなり、赤外線波長域における偽装性能が不十分となる。混合量が５重量％を超えると、赤外線吸収剤、及び赤外線反射剤が原因で溶融紡糸時に糸切れが発生しやすくなる。
【００４２】
本発明の擬装ベルトを構成する着色糸の素材としての繊維に用いられる重合体は、繊維形成可能なポリアミド、ポリエステル、ポリオレフィン等の重合体が好適である。具体的には、ナイロン６、ナイロン６６、ポリエチレンテレフタレート、ポリブチレンテレフタレート、ポリプロピレン、ポリエチレン等を例示することができる。また、これらの重合体の性質を本質的に変化させない範囲で、第３成分を共重合したり、混合したりすることができる。このほか、これらの重合体へ赤外線吸収剤や赤外線反射剤以外に、制電性、耐光性、耐熱性等を付与する添加剤を含有させてもよい。
【００４３】
本実施形態では、原糸を製造するに際し、赤外線吸収剤としてフタロシアニン化合物を用い、ナイロン６チップと赤外線吸収剤とを０．００２重量％混合し、さらに、着色マスターチップを混合し、２６０〜２８０℃で溶融した後、公知の紡糸装置を用いて紡糸し、延伸倍率４〜５倍で延伸し、巻き取って製造した。
【００４４】
そして、本実施形態では、赤外線吸収剤と赤外線反射剤、及び各色に必要な着色マスターチップを混合したポリマーで溶融紡糸した。ライトグリーン糸、ダークグリーン糸、ブラウン糸及びブラック糸の４種の有色糸を、ジャガード織機で４層に、かつ迷彩柄を有する帯状に製織するに際し、組み合わせ上の２４パターンから、ライトグリーン糸の層にブラック糸の層が接する１１パターンと、表面層がブラウン糸で、直下にライトグリーン糸の層が接する４パターンとを除いて織り、４層のうち表面層となる第１層及び第４層について、第１層に現れる図柄と第４層に現れる図柄とを部分的に相違させて織り、かつ、第１層及び第４層に各色のマンセル表色系における色相（Ｈ）、明度（Ｖ）、彩度（Ｃ）が下記［表４］に現された値の範囲に収まるように、各色の各波長域における反射率を下記［表５］に現された値の範囲に収まるように織って製造されている。
【００４５】
【表４】
2013112921.tif 000006
【００４６】
【表５】
2013112921.tif 000007
【００４７】
なお、本実施形態で使用した４つの有色糸を製造する際に使用した主顔料、赤外線反射剤及び赤外線吸収剤は、下記［表６］に表したとおりである。
【００４８】
【表６】
2013112921.tif 000008
【００４９】
したがって、本発明では、表面層に現れる色のＨＶＣ特性や赤外線波長域に対する光の反射率が直下の層に配置される色（着色糸）によって異なる等のジャガード織の特性を踏まえた上で、色のＨＶＣ特性、表面層における各色の組み合わせ比率、表面層に現れる図柄等の何れの観点からも良好な偽装性能を備え、目視に対して周囲の環境との見分けをつきにくくすることができ、赤外線スコープの偵察に対する偽装を良好に発揮させることができる。また、ジャガード織加工によって従来の不都合を回避することもできる。
【図１】
2013112921.tif 000009
【図２】
2013112921.tif 000010
【図３】
2013112921.tif 000011
【図４】
2013112921.tif 000012
【手続補正書】
【提出日】平成24年6月19日(2012.6.19)
【手続補正１】
【補正対象書類名】明細書
【補正対象項目名】０００６
【補正方法】変更
【補正の内容】
【０００６】
【特許文献１】特許第３０９４１３０号公報
【特許文献２】特許第３０８８２６４号公報
【特許文献３】特許第４２７８１５６号公報
【手続補正２】
【補正対象書類名】明細書
【補正対象項目名】００１１
【補正方法】変更
【補正の内容】
【００１１】
本発明に係る帯状迷彩柄織物は、ライトグリーン糸、ダークグリーン糸、ブラウン糸及びブラック糸の４種の有色糸が、ジャガード織機で４層に、かつ迷彩柄が前記４種の有色糸の各色で構成されて現れた帯状に製織されて構成され、前記４層のうち表面層となる第１層及び第４層に、前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れている。
【手続補正３】
【補正対象書類名】明細書
【補正対象項目名】００１２
【補正方法】変更
【補正の内容】
【００１２】
特に、表面層のライトグリーン糸が現れる部分の内側層としてダークグリーン糸又はブラウン糸が接し、表面層のブラウン糸が現れる部分の内側層としてダークグリーン糸又はブラック糸が接していることを特徴とする。
【手続補正４】
【補正対象書類名】明細書
【補正対象項目名】００１４
【補正方法】変更
【補正の内容】
【００１４】
さらに、本発明に係る帯状迷彩柄織物の製造方法は、ライトグリーン糸、ダークグリーン糸、ブラウン糸及びブラック糸の４種の有色糸を、ジャガード織機で４層に、かつ迷彩柄を前記４種の有色糸の各色で構成して現した帯状迷彩柄織物を製織するに際し、前記４層のうち表面層となる第１層又は第４層において、前記第１層の前記ライトグリーン糸の部分の直下に前記ダークグリーン糸又は前記ブラウン糸を接しさせ、前記第４層の前記ライトグリーン糸の部分の直上に前記ダークグリーン糸又は前記ブラウン糸を接しさせ、前記第１層のブラウン糸が現れる部分の直下にダークグリーン糸又はブラック糸を接しさせ、前記第４層のブラウン糸が現れる部分の直上にダークグリーン糸又はブラック糸を接しさせ、前記第１層に現れる図柄と前記第４層に現れる図柄とを部分的に相違させて、かつ、前記第１層及び前記第４層に、前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れるように織って、帯状迷彩柄織物を製造することを特徴とする。
【手続補正５】
【補正対象書類名】明細書
【補正対象項目名】００１５
【補正方法】変更
【補正の内容】
【００１５】
本発明は、赤外線吸収剤と赤外線反射材を混合したポリマーで紡糸するとともに、必要な着色料をそれぞれ含ませて形成したライトグリーン糸、ダークグリーン糸、ブラウン糸及びブラック糸の４種の有色糸を、ジャガード織機で４層に、かつ迷彩柄を４種の有色糸の各色で構成して現した帯状に製織することで製造される。さらに、製織するに際し、４層のうち表面層となる第１層又は第４層のライトグリーン糸が現れる部分の内側層としてダークグリーン糸又はブラウン糸を接しさせ、表面層のブラウン糸が現れる部分の内側層としてダークグリーン糸又はブラック糸を接しさせて織ること、第１層に現れる図柄と第４層に現れる図柄とを部分的に相違させて織ること、かつ、第１層及び第４層に、各色のＨＶＣ特性が所定の値の範囲に収まるように、各色の各波長域における反射率についても所定の値の範囲に収まるように織ることを要件としたものである。
【手続補正６】
【補正対象書類名】特許請求の範囲
【補正対象項目名】全文
【補正方法】変更
【補正の内容】
【特許請求の範囲】
【請求項１】
ライトグリーン糸、ダークグリーン糸、ブラウン糸及びブラック糸の４種の有色糸が、ジャガード織機で４層に、かつ迷彩柄が前記４種の有色糸の各色で構成されて現れた帯状に製織されて構成され、
前記４層のうち表面層となる第１層及び第４層に、
前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、
前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、
前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、
前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れ、
前記表面層の前記ライトグリーン糸が現れる部分の内側層として前記ダークグリーン糸又は前記ブラウン糸が接し、
前記表面層の前記ブラウン糸が現れる部分の内側層として前記ダークグリーン糸又は前記ブラック糸が接している、
ことを特徴とする帯状迷彩柄織物。
【請求項２】
前記第１層に現れる図柄と前記第４層に現れる図柄とが部分的に相違している、
ことを特徴とする請求項１に記載の帯状迷彩柄織物。
【請求項３】
ライトグリーン糸、ダークグリーン糸、ブラウン糸及びブラック糸の４種の有色糸を、ジャガード織機で４層に、かつ迷彩柄を前記４種の有色糸の各色で構成して現した帯状迷彩柄織物を製織するに際し、
前記４層のうち表面層となる第１層及び第４層において、
前記第１層の前記ライトグリーン糸の部分の直下に前記ダークグリーン糸又は前記ブラウン糸を接しさせ、前記第４層の前記ライトグリーン糸の部分の直上に前記ダークグリーン糸又は前記ブラウン糸を接しさせ、
前記第１層のブラウン糸が現れる部分の直下にダークグリーン糸又はブラック糸を接しさせ、前記第４層のブラウン糸が現れる部分の直上にダークグリーン糸又はブラック糸を接しさせ、
前記第１層に現れる図柄と前記第４層に現れる図柄とを部分的に相違させて、
かつ、前記第１層及び前記第４層に、
前記ライトグリーン糸の色が、マンセル表色系において色相（Ｈ）が１．０ＧＹ±１．２、明度（Ｖ）が４．５±０．３、彩度（Ｃ）が３．０±０．４で表色され、光の波長域６００〜６７９ｎｍに対して５〜２０％、同６８０〜６９９ｎｍに対して１０〜２５％、同７００〜７１９ｎｍに対して２０〜３５％、同７２０〜７３９ｎｍに対して２５〜４５％、同７４０〜７５９ｎｍに対して３０〜５５％、同７６０ｎｍに対して３５〜６５％、及び、同１０００〜１２００ｎｍに対して４５〜６５％の反射率で現れ、
前記ダークグリーン糸の色が、マンセル表色系においてＨが５．０ＧＹ±１．２、Ｖが３．６±０．３、Ｃが３．０±０．４で表色され、光の波長域６００〜６７９ｎｍに対して５〜２０％、同６８０〜６９９ｎｍに対して５〜２５％、同７００〜７１９ｎｍに対して５〜３０％、同７２０〜７３９ｎｍに対して５〜３５％、同７４０〜７５９ｎｍに対して８〜４５％、同７６０ｎｍに対して１０〜６０％、及び、同１０００〜１２００ｎｍに対して４０〜６０％の反射率で現れ、
前記ブラウン糸の色が、マンセル表色系においてＨが８．２ＹＲ±１．２、Ｖが３．０±０．３、Ｃが２．０±０．４で表色され、光の波長域６００〜７６０ｎｍに対して２０％以下、及び、同１０００〜１２００ｎｍに対して２０〜４０％の反射率で現れ、
前記ブラック糸の色が、マンセル表色系においてＨが制限無く、Ｖが最大２．５、Ｃが最大０．５で表色され、光の波長域６００〜７６０ｎｍに対して１０％以下、及び、同１０００〜１２００ｎｍに対して２０％以下の反射率で現れるように織って、
帯状迷彩柄織物を製造する、
ことを特徴とする帯状迷彩柄織物の製造方法。